Brevet FR2948669A1 — publié le 20110204

Polymères oléfiniques porteurs de groupes associatifs et adhésifs les comprenant La présente invention concerne des polymères oléfiniques porteurs de groupes associatifs à base d'hétérocycles azotés, des adhésifs thermofusibles comprenant de tels polymères, ainsi que leurs procédés d'obtention. Les colles ou adhésifs thermofusibles sont des matériaux thermoplastiques solides à la température ambiante et qui par chauffage deviennent des liquides visqueux. Ces liquides visqueux sont appliqués sur un premier substrat que l'on couvre avec une seconde surface. Par refroidissement, on obtient une adhérence entre le substrat et la deuxième surface, grâce à la couche d'adhésif présente entre les deux. Le temps ouvert est la période pendant laquelle la colle qui a été appliquée sur un substrat qui est, le plus souvent à la température ambiante, reste collante, c'est-à-dire l'intervalle de temps pendant lequel on peut appliquer la seconde surface et par refroidissement obtenir une adhérence entre le substrat et la seconde surface. Passé ce délai du temps ouvert on ne peut plus obtenir une adhérence suffisante entre le substrat et la seconde surface. Le temps de prise est le temps minimum nécessaire pour que le joint de colle assure la cohésion de l'ensemble. Ces colles sont désignées par l'abréviation HMA (hot melt adhesives). La présente invention concerne ce type d'adhésifs. Ces compositions adhésives thermofusibles comportent généralement deux constituants principaux : un polymère thermoplastique responsable des bonnes 2 propriétés mécaniques et thermiques et d'au moins une partie des propriétés adhésives et une résine tackifiante qui intervient pour améliorer la pégosité à chaud, la fluidité ou la mouillabilité. On y ajoute le plus souvent un certain nombre d'additifs tels que des plastifiants dont des huiles, ou des cires, des stabilisants, des charges. Les cires (par exemple des paraffines) permettent d'ajuster la fluidité, le temps ouvert et le temps de prise. Parmi les polymères thermoplastiques les plus utilisés, on peut citer les copolymères éthylène-acétate de vinyle, éthylène- (meth)acrylate d'alkyle, copolymères polystyrènepolybutadiène-polystyrène, poly-alpha-oléfine atactique (APAO), caoutchouc thermoplastique, polyamide et autres. Les résines tackifiantes appartiennent principalement à trois grandes familles les colophanes (et leurs dérivés), les résines terpéniques et les résines dérivées de pétrole (aliphatiques, aromatiques, et autres). Les inventeurs ont montré que l'utilisation d'un polymère oléfinique porteur de groupes associatifs à base d'hétérocycle azoté, permet notamment d'améliorer l'adhésion à chaud entre deux supports. En particulier, les inventeurs ont montré qu'un polymère spécifique comportant des motifs issus de la copolymérisation entre l'éthylène et, au moins un monomère éthylénique insaturé porteur de groupes associatifs à base d'hétérocycle azoté permet d'améliorer l'adhésion entre une plaque d'aluminium et une plaque de verre, par rapport aux mêmes polymères ne portant pas de groupes associatifs. Les inventeurs ont aussi découvert que l'utilisation de ce type de polymère permet aussi de réduire le temps de prise et d'augmenter le temps ouvert d'utilisation des adhésifs définis ci-dessus. 3 Les inventeurs ont montré qu'un tel polymère permet aussi d'améliorer le temps de collage d'un adhésif thermofusible le comprenant, en plus d'une adhésion améliorée. Ce polymère permet ainsi de réduire la quantité de résine tackifiante à ajouter pour obtenir un niveau d'adhésion équivalent à celui d'un adhésif habituel. Ces groupes associatifs confèrent également une excellente résistance mécanique au polymère, en particulier une augmentation de la résistance au fluage à haute température, particulièrement à des températures proches ou supérieures à la température de fusion du polymère. Cette propriété est particulièrement intéressante dans des applications où une tenue en température améliorée est demandée. Par exemple, ce polymère peut être utilisé comme couche scellante dans les opercules utilisées dans des emballages alimentaires (barquettes, pots...) subissant un traitement thermique à une température intermédiaire comme la pasteurisation. Cette resistance au fluage améliorée permet aussi d'améliorer les propriétés de tenue de la soudure à chaud ou � hot tack � d'une structure multicouche. Cette resistance au fluage permet l'utilisation de tels polymères dans les applications de formage, remplissage et soudage ou � form fill seal � dans lequel les soudures sont fortement sollicitées à chaud à cause des grandes cadences, mais aussi dans les procédés de remplissage à chaud ou � hot filling �. L'invention a donc pour objet un polymère comportant des motifs issus de l'éthylène et d'un monomère porteur de groupes associatifs, ledit monomère porteur de groupes associatifs comprenant : 4 (i) un groupe réactif capable de polymériser qui comprend une fonction éthylènique, de préférence choisi parmi un groupe (meth)acrylate ou (meth)acrylamide N mono-substitué ou N,N di-substitué, un groupe vinyle, allyle ou styrile ; et (ii) un groupe associatif comprenant un hétérocycle azoté. Au sens de la présente invention, on entend par � polymère � un copolymère comportant des motifs monomères d'au moins deux types. Le terme � polymère � selon l'invention inclut également les copolymères pouvant comporter des motifs de trois types différents ou plus. Le terme � polymère � utilisé dans la présente description inclut donc notamment des copolymères et terpolymères. Les groupes réactifs capables de polymériser ou fonctions polymérisables, d'une part et les groupes associatifs d'autre part, du monomère associatif peuvent être séparés par une chaîne alkylène rigide ou flexible, constituée de 1 à 30 atomes de carbone dont certains au moins peuvent être substitués, et éventuellement d'un ou plusieurs hétéroatomes, choisis en particulier parmi le soufre, l'oxygène et l'azote, ladite chaîne renfermant éventuellement un ou plusieurs ponts ester ou amide. Il s'agit de préférence d'une chaîne alkyle linéaire ou ramifiée en C1-C24, de préférence C1-C10 éventuellement interrompue par un ou plusieurs atomes d'azote, plus préférentiellement d'une chaîne alkyle linéaire en C1-C6. Ladite chaine rigide ou flexible ne comprend pas de fonction isocyante. Par "groupes associatifs", on entend des groupes susceptibles de s'associer les uns aux autres par des liaisons hydrogène, ioniques et/ou hydrophobes. Il s'agit selon un mode préféré de l'invention de groupes 5 susceptibles de s'associer par des liaisons hydrogène, comprenant un hétérocycle azoté généralement à 5 ou 6 atomes, de préférence diazoté, et comprenant une fonction carbonyle. Des exemples de groupes associatifs utilisables selon ce mode préféré de l'invention sont les groupes imidazolidinyle, triazolyle, triazinyle, bisuréyle, uréido-pyrimidyle. Le groupe imidazolidinyle est préféré. Le groupe réactif capable de polymériser est de préférence un groupe (meth)acrylate ou (meth)acrylamide. D'autres fonctions éthyléniques réactives en polymérisation peuvent également être envisagées, par exemple les fonctions ou groupes vinyle. Le monomère porteur de groupes associatifs peut ainsi répondre à la formule (1): A (1) où . R- désigne un groupe de formule T-(G)n- dans lequel T est un groupe réactif capable de polymériser qui comprend une fonction éthylènique, de préférence choisi parmi un groupe (meth)acrylate ou (meth)acrylamide N mono-substitué ou N,N di-substitué, un groupe vinyle, allyle ou styrile ; n vaut 0 ou 1 et G est une chaîne alkylène linéaire ou ramifiée en C1-C24, de préférence C1-C10 éventuellement interrompue par un ou plusieurs atomes d'azote, plus préférentiellement une chaîne alkylène linéaire en Cl-C6, R' désigne un atome d'hydrogène, A désigne un atome d'oxygène ou de soufre, de préférence un atome d'oxygène. Des exemples préférés de monomères porteurs de groupes associatifs sont le methacrylate d'éthylimidazolidone et le methacrylamide d' éthylimidazolidone. le methacrylate d'éthylimidazolidone peut être préparé selon le procédé décrit dans la demande EP0829475. le methacrylamide d'éthylimidazolidone peut être préparé selon le procédé décrit dans la demande US 2727016. De préférence, ledit monomère porteur de groupes associatifs ne comprend pas de fonction isocyanate, et de manière tout à fait préférée, ledit monomère porteur de groupes associatifs est constitué exclusivement d'un groupe réactif tel que défini ci-dessus et d'un hétérocycle azoté. Les polymères selon l'invention peuvent comprendre d'autres monomères en plus de l'éthylène et des monomères 25 associatifs définis ci-dessus. Ces monomères sont désignés dans la présente description comme � autres monomères � c'est-à-dire des monomères ne comprenant pas d'éthylène ni de groupes associatifs. Il peut s'agir par exemple : ^ d'un acide carboxylique insaturé tel que l'acide acrylique ou l'acide méthacrylique. La quantité d'acide carboxylique insaturé est généralement inférieure à 5o% de la masse totale du polymère et peut être comprise dans la gamme allant de 5 à 40%; 30 35 7 ^ d'un ester d'acide carboxylique insaturé tel que les acrylates d'alkyle ou les méthacrylates d'alkyle. Les chaînes alkyles de ces (méth)acrylates sont linéaires ou ramifiées et peuvent avoir jusqu'à 30 atomes de carbone, par exemple de 1 à 10 atomes de carbone. On peut citer comme chaînes alkyles le méthyle, l'éthyle, le propyle, n-butyle, sec-butyle, Isobutyle, tert-butyle, pentyle, hexyle, heptyle, octyle, 2-ethylhexyle, nonyle, decyle, undecyle, dodecyle, tridecyle, tetradecyle, pentadecyle, hexadecyle, heptadecyle, octadecyle, nonadecyle, eicosyle, hencosyle, docosyle, tricosyle, tetracosyle, pentacosyle, hexacosyle, heptacosyle, octacosyle, nonacosyle. On préfère les (méth)acrylates de méthyle, éthyle, n-butyle et de 2-éthylhexyle comme esters d'acide carboxylique insaturés. La quantité d'ester d'acide carboxylique insaturé est généralement inférieure à 50% de la masse totale du polymère et peut être comprise dans la gamme allant de 5 à 40% ; ^ d'un ester vinylique d'acide carboxylique comprenant préférentiellement de 4 à 40 atomes 25 de carbone, par exemple de 4 à 10 atomes de carbone. A titre d'exemples d'esters vinyliques d'acide carboxylique, on peut citer l'acétate de vinyle, le versatate de vinyle, le propionate de vinyle, le butyrate de vinyle ou 30 le maléate de vinyle. On préfère l'acétate de vinyle comme ester vinylique d'acide carboxylique. La quantité d'ester vinylique d'acide carboxylique est généralement 20 5 10 15 25 30 inférieure à 50% de la masse totale du polymère et peut être comprise dans la gamme allant de 5 à 40%; ^ d'une alpha-oléfine, celle-ci étant différente de l'éthylène, comprenant préférentiellement de 3 à 50 atomes de carbone, plus préférentiellement de 4 à 20 atomes de carbone, tout préférentiellement de 6 à 10 atomes de carbone. A titre d'exemple d'alpha-oléfine, on peut citer le propylène, 1-butène, 1-pentène, 3-méthyl-1-butène, 1-hexène, 4-méthyl-1- pentène, 3-méthyl-1-pentène, 1-octène, 1- décène, 1-dodécène, 1-tétradécène, 1- hexadécène, 1-octadécène, 1-eicocène, 1- dococène, 1-tétracocène, 1-hexacocène, 1- octacocene, et 1-triacontène. La quantité d'alpha-oléfine est généralement inférieure à 10% de la masse totale du polymère et peut être comprise dans la gamme allant de 0,1 à 5%; ^ d'un diène, comprenant préférentiellement de 3 à 50 atomes de carbone, plus préférentiellement de 3 à 20 atomes de carbone. A titre d'exemple de diène, on peut citer le butadiène ou l'éthylidène norbornène. La quantité de diène est généralement inférieure à 10% de la masse totale du polymère et peut être comprise dans la gamme allant de 0,1 à 5%; ^ d'un anhydride d'acide carboxylique insaturé comprenant préférentiellement de 4 à 30 atomes de carbone. On peut citer comme anhydride d'acide carboxylique insaturé l'anhydride maléique, l'anhydride itaconique, l'anhydride citraconique, l'anhydride tétrahydrophtalique. 9 On préfère l'anhydride maléique comme anhydride d'acide carboxylique insaturé. La quantité d'un anhydride d'acide carboxylique insaturé est généralement inférieure à 10% de la masse totale du polymère et peut être comprise dans la gamme allant de 0,1 à 5%; ^ d'un époxyde insaturé comprenant préférentiellement de 4 à 30 atomes de carbone. Il peut s'agir d'esters ou d'éthers de glycidyle aliphatiques tels que l'allylglycidyléther, le vinylglycidyléther, le maléate et l'itaconate de glycidyle, l'acrylate et le méthacrylate de glycidyle. Il peut également s'agir d'esters et d'éthers de glycidyle alicycliques tels que le 2- cyclohexène-1-glycidyléther, le cyclohexène- 4, 5-diglycidylcarboxylate, le cyclohexène-4- glycidyl carboxylate, le 5-norbornène-2-méthyl- 2-glycidyl carboxylate et l'endocis- bicyclo(2,2,1)-5-heptène-2,3-diglycidyl dicarboxylate. On préfère le méthacrylate de glycidyle comme époxyde insaturé. La quantité d'époxyde insaturé est généralement inférieure à 10% de la masse totale du polymère et peut être comprise dans la gamme allant de 0,1 à 5%. Selon une variante préférée de l'invention, le polymère comprend d'autres monomères choisis parmi les esters vinyliques d'acide carboxylique ou les esters d'acide carboxylique insaturé. Selon cette variante, le polymère objet de l'invention peut être un polymère issu de la polymérisation de monomères comprenant de : ^ l'éthylène ; 10 ^ du monomère associatif, préférentiellement le methacrylate d'éthylimidazolidone ou le methacrylamide d'éthylimidazolidone ; ^ et d'au moins un autre monomère choisi parmi l'acétate de vinyle, le (méth)acrylate de méthyle, d'éthyle, de n-butyle et de 2-éthylhexyle. Le polymère objet de l'invention peut être un polymère issu de la polymérisation de monomères comprenant, en masse par rapport à la masse totale du polymère de : - 35 à 99.98% d'éthylène, préférentiellement 55 à 89.9% ; - 0.01 à 20% d'au moins un monomère associatif, préférentiellement de 0,1 à 10% ; - 0, 01 à 50% d'au moins un autre monomère qui n'est pas un monomère associatif ou de l'éthylène, préférentiellement de 10 à 40%. De préférence, ledit autre monomère est choisi parmi les esters d'acide carboxylique insaturés et les esters vinyliques d'acides carboxyliques insaturés et leurs mélanges. Les quantités des différents monomères présents dans le copolymère peuvent être mesurées par spectroscopie infrarouge en utilisant la norme ISO 8985 (1998). Selon l'invention, pour obtenir le polymère comprenant des groupes associatifs, lesdits monomères porteurs des groupes associatifs sont introduits pendant la polymérisation, en mélange avec l'éthylène et éventuellement les autres monomères utilisés pour construire le polymère. Ainsi, les monomères porteurs de groupes associatifs s'insèrent dans le squelette même des chaînes polymère tout en portant lesdits groupes associatifs à base d'hétérocycle azoté. 11 Le polymère objet de l'invention peut ainsi être obtenu par polymérisation selon un procédé original, conduit sous pression, comme indiqué ci-après. Les polymères sont préparés par un procédé de polymérisation radicalaire sous haute pression. La polymérisation peut être effectuée par exemple dans un réacteur autoclave agité ou tubulaire. La pression à l'intérieur du réacteur est généralement comprise entre 1000 et 3000 bar, préférentiellement entre 1500 et 2500 bar. La température lors de l'initiation de la réaction est généralement comprise entre 100 et 300°C avantageusement entre 100 et 170°C. La température maximale de réaction est comprise entre 180 et 300°C et de manière préférée comprise entre 180 et 260°C. La copolymérisation est généralement effectuée en introduisant l'éthylène, le monomère associatif, et éventuellement les autres monomères et un initiateur de polymérisation, à pression élevée dans un réacteur autoclave ou tubulaire à une température comprise entre 100°C et 150°C, la quantité des comonomères porteurs de groupes associatifs allant préférentiellement jusqu'à 20% en poids par rapport à la quantité totale des monomères (éthylène et autres comonomères) introduits dans le réacteur. Lorsqu'un réacteur tubulaire est utilisé, de préférence, l'introduction du mélange de l'éthylène, des monomères et de l'initiateur de polymérisation est effectuée en entrée du réacteur tubulaire, et éventuellement en au moins un autre point d'injection situé le long du réacteur tubulaire, on parle alors de technique d'injection multipoint. Avec les monomères et l'initiateur, on peut également utiliser un agent de transfert dans des 12 proportions molaires inférieures à 1%. Ces agents de transfert qui permettent de contrôler les masses moléculaires sont en général des aldéhydes ou des cétones aliphatiques, on peut citer par exemple le propanaldéhyde ou la MEK (Methyl Ethyl Cetone). La quantité d'initiateur varie entre 10 et 1000 ppm par rapport aux monomères introduits. A titre d'initiateur de polymérisation, tous les composés organiques et inorganiques qui libèrent des radicaux libres dans les conditions de la réaction pourront être utilisés, de préférence on utilisera des mélanges de composés comprenant un groupement peroxyde. Parmi les familles de peroxydes utilisés on peut citer par exemple : les peroxyesters, les diacyls, les percarbonates, les peroxyketals, les dialkyls et les hydroperoxydes. Les peroxydes bien adaptés sont par exemple le terbutyl peroxyneodecanoate, le ter-butyl peroxy 2 ethyl hexanoate, le tert-butylperoxy-3,5,5-trimethylhexanoate, le ter-butyl peroxypivalate, le di-ter-butylperoxide Ainsi, l'invention a encore pour objet un procédé de préparation de polymères tels que définis ci-dessus, par copolymérisation radicalaire haute pression effectuée en introduisant de l'éthylène, un monomère porteur de groupes associatifs, éventuellement un ou plusieurs autres monomères, un initiateur de polymérisation et éventuellement un agent de transfert dans un réacteur tubulaire à une pression comprise entre 1000 et 3000 bars, à une température comprise entre 80 et 325°C, la quantité de monomères porteurs de groupes associatifs introduits allant jusqu'à 20% en masse par rapport à la masse totale du mélange d'éthylène, et de monomères porteurs de groupes associatifs introduits. 13 Le nombre de groupes associatifs portés par le polymère dans cette forme d'exécution selon l'invention peut être simplement ajusté en faisant varier la quantité de monomère porteur de groupes associatifs ou le temps et la température de réaction. On préfère en général que la quantité de monomère associatif représente de 0,1 à 20% en poids, de préférence de 0.2% à 15%, de préférence de 0.2% à 10% en poids par rapport au poids du polymère et/ou que le nombre moyen de groupes associatifs par chaîne de polymère soit compris entre 1 et 200, de préférence entre 1 et 100, et de manière tout à fait préférée entre 1 et 50 ou entre 1 et 30. Il a été mis en évidence que le polymère objet de l'invention permet d'améliorer l'adhésion entre deux supports, par rapport aux mêmes polymères ne portant pas de groupes associatifs. Les inventeurs ont montré qu'un tel polymère permet aussi d'améliorer le temps de collage d'un adhésif thermofusible le comprenant La présente invention a donc également pour objet l'utilisation d'un polymère comprenant des monomères associatifs tel que décrit précédemment, pour améliorer le comportement cohésif et adhésif en fonction de la température de compositions adhésives dont il peut faire partie. L'invention a encore pour objet un adhésif thermofusible comprenant un polymère tel que défini ci-dessus ainsi que l'utilisation d'un polymère tel que défini ci-dessus pour la fabrication d'un adhésif thermofusible. De préférence, les adhésifs thermofusibles comprenant le polymère de l'invention comprennent en outre au moins une résine tackifiante. 14 Ces adhésifs sont généralement déposés à chaud sur un substrat. Des résines tackifiantes qui conviennent, sont par exemple la colophane, les esters de colophane, la colophane hydrogénée, les polyterpènes et dérivés, les résines de pétrole aromatiques ou aliphatiques, les résines cycliques hydrogénées. Ces résines ont typiquement une température de ramollissement bille anneau entre 25°C et 180°C et de préférence entre 50°C et 135°C. D'autres exemples de dérivés de colophane sont décrits dans ULLMAN'S Vol A 23 p. 79 - 86. A titre de dérivés de la colophane on peut citer ceux obtenus par hydrogénation, deshydrogénation, polymérisation, estérification. Ces dérivés peuvent être utilisés tels quels ou sous forme d'esters de polyols tels que les esters de pentaerythritol, polyéthylène glycol et glycérol. A titre de résine tackifiante on peut encore citer les dicyclopentadiènes. La présence d'un polymère porteur de groupes associatifs dans l'adhésif objet de l'invention, permet d'améliorer l'adhésion sur différents substrats (verre, métal, papier, film polymère (polyester)). Ainsi, dans un mode de réalisation préféré de l'invention, l'adhésif comprend 1 à 70 parties de résine tackifiante pour 100 parties du mélange de polymère et résine, et de préférence 20 à 50 parties de résine pour 100 parties du mélange de polymère et résine. Les adhésifs objets de l'invention peuvent comprendre en outre un ou plusieurs plastifiants en tant qu'additif. 15 Les plastifiants que l'on peut utiliser dans les adhésifs de l'invention sont par exemple des huiles minérales paraffiniques aromatiques ou naphténiques. Ils servent essentiellement à baisser la viscosité et à apporter du tack. La quantité de plastifiant peut être comprise entre 10 et 30 parties pour 100 parties du mélange d'adhésif. A titre de plastifiant on peut encore citer les phtalates, azelates, adipates, le phosphate de tricresyl et les polyesters. Les adhésifs de l'invention peuvent comprendre également des charges et des stabilisants en tant qu'additifs. A titre d'exemple de charges, on peut citer la silice, l'alumine, le verre, les billes de verre, les carbonates de calcium, les fibres, et hydroxydes métalliques. Ces charges ne doivent pas trop réduire le tack ni les propriétés mécaniques ou adhésives de la colle après son application. La quantité de charges peut représenter jusqu'à 100 parties pour 100 parties d'adhésif. Il est recommandé d'ajouter des stabilisants tels que les antioxydants ; on peut utiliser les antioxydants habituels des thermoplastiques. Les adhésifs de l'invention sont préparées par mélange à l'état fondu à des températures comprises entre 120°C et 200°C jusqu'à ce qu'on obtienne un mélange homogène. La durée de mélange peut être de l'ordre de 30 minutes à 3 heures. On peut utiliser les dispositifs habituels pour la mise en oeuvre des thermoplastiques tels que des mélangeurs internes, des extrudeuses, des cylindres. On peut également utiliser des cuves chauffées 16 et convenablement agitées lorsque la fluidité à l'état fondu des formulations adhésives le permet. Il a été mis en évidence que le polymère objet de l'invention permet d'améliorer l'adhésion à chaud entre deux supports. Ainsi, un polymère porteur de groupes associatifs tel que décrit précédemment, peut être utilisé pour améliorer l'adhésion et/ou la mise en forme de l'adhésif ; en d'autre termes, on obtient un collage avec un temps de prise plus court pour une même efficacité et une facilité d'application (meilleur mouillabilité sur le verre, aspect de gel qui favorise le dépôt sur le substrat lors de l'enduction (moins de filaments de matière) ce qui permet de réduire la quantité de résine tackifiante à utiliser pour avoir les propriétés souhaitées. L'ajout de ces groupes associatifs peut aussi permettre d'améliorer la cohésion des colles et adhésifs, de rendre la couche de colle plus résistante, par exemple en limiter le déchirement lors de l'application d'une contrainte. A l'inverse des colles réticulées connues, l'adhésif objet de la présente invention peut être remis en forme à haute température grâce à ses liaisons thermoréversibles. Ces groupes associatifs peuvent aussi conférer à l'adhésif une meilleure résistance aux solvants. La présente invention a également pour objet l'utilisation d'un adhésif tel que décrit précédemment pour la fabrication d'étiquettes, d'adhésifs pour lier deux feuilles ou couches de papier entre elles ou bien une feuille ou couche de papier avec un autre objet, tel qu'un sachet en plastique ou en papier plastifié, de colles thermofusibles structurales ou de réparation 17 utilisables dans la construction, le bricolage, la fabrication d'objets y compris d'articles d'hygiène tels que des couches ou des serviettes jetables, y compris également des pièces composantes des véhicules, des bateaux, des avions, y compris aussi des articles d'habillement ou de décoration tels que des chaussures, des vêtements, des meubles et d'objets décoratifs, y compris des articles de bureautique comme des porte-papiers, des lampes, ainsi que tout autre application nécessitant l'assemblage de deux surfaces sans utilisation de véhicule liquide (eau ou solvant). On pourra également, grâce aux adhésifs thermofusibles de l'invention, porteurs de groupes associatifs, effectuer des collages sur des supports difficiles, comme le carton et ou les revêtements de sol. De manière plus générale, le polymère objet de l'invention peut être utilisé dans toutes les applications habituelles des polyoléfines fonctionnelles. L'invention sera mieux comprise à la lumière des exemples suivants, donnés à des fins d'illustration seulement et qui n'ont pas pour but de restreindre la portée de l'invention, définie par les revendications annexées. Exemple 1 Préparation d'un polymère selon l'invention Les polymères sont préparés par un procédé de polymérisation radicalaire sous haute pression dans un réacteur tubulaire de 233 cm3. De l'éthylène, de l'acétate de vinyle (appelé VA) et des monomères choisis parmi le Norsocryl� 104 (mélange à 50% en poids de méthacrylate d'éthyl imidazolidone, appelé MEIO, et de méthacrylate de méthyle), le Norsocryl� 105 (mélange à 18 40% en poids de MEIO, et 60% d'acrylate de 2-éthyl hexyle, appelé AE2H) et le méthacrylate de méthyle (appelé MAM) (les différentes compositions des polymères obtenus sont reprises dans le tableau ci-dessous) sont introduits dans le réacteur en présence d'un initiateur de polymérisation qui est un mélange de Luperox�10 / Luperox� 26/ Luperox� 270 en proportion 88/32/12 (% massique) et de 3000 ppm d'un agent de transfert (propanal). La pression est fixée à 2000 bar et la température initiale à 135°C. Les produits de dénomination commerciale Norsocryl et Luperox peuvent être obtenus auprès de la société Arkema. Les produits obtenus présentent les caractéristiques suivantes, rassemblées dans le tableau 1. Tableau 1 Réf VA MEIO MAM AE2H peroxyde Press Tmax Taux de essais injecté ion de poly con popds (bar) merisat version ion ~)n (en °C) T08 /E 28 130 2000 235 12.91 -VA/46 T08 /E 27.6 0.48 130 2000 210 12.8 -VA- MAM/1 /E 28.1 0.48 0.48 131.5 2000 200 9.29 T0 -VA- 28.1 MAM- MEIO/1 /E 27.7 0.24 0.24 128.2 2000 225 11.49 T0 -VA- 27.7 MAM- MEIO/2 /E 28.1 0.12 0.12 132.5 2000 238 13.48 T0 -VA- 28.1 MAM- MEIO/3 T0 -VA- /E 28.1 0.48 0.72 131.1 2000 205 10.85 AE2H- 3 MEIO/1 19 Où - VA signifie : monomère acétate de vinyle injecté (% en poids) MEIO signifie : monomère methacrylate d'éthylimidazolidone injecté (% en poids) - MAM signifie : monomère methacrylate de méthyle injecté (% en poids) - AE2H signifie monomère acrylate de 2-éthylhexyle injecté (% en poids) Les caractéristiques des produits obtenus sont présentées dans le tableau 2. Tableau 2 Références massique massique massique massique Melt Index VA MAM MEIO AE2H 190°C- RMN RMN RMN RMN 2.16kg en g/10min T08 /E 26.9 / 406 VA/46 T08 /E-VA- 26.7 3.8 350 MAM/1 T08 /E-VA- 26.1 4.7 4 230 MAM-MEIO/1 T08 /E-VA- 26.2 1.8 1.3 261 MAM-MEIO/2 T08 /E-VA- 27.1 0.8 0.5 387 MAM-MEIO/3 T08 /E-VA- 25.6 4 4.6 265 AE2H-MEIO/1 Exemple 2 : Préparation de formulations hot melt 20 Les formulations hot melt réalisées ont été les suivantes . - 35 % d'un des polymères dont la synthèse est décrite dans l'exemple précédent ;15 - 50 % de résine Escorez� 5600 (résine aliphatique, commercialisée par la société Exxon) ; - 15 % de cire Sasolwax� H1 (cire Fischer-Tropsch commercialisée par la société Sasol). La formulation est stabilisée avec 0.2 % d'un antioxydant Irganox� 1010 commercialisé par la société CIBA-GEIGY. La formulation est réalisée par mélange des 3 composants 10 à une température de 170°C pendant 30mn, puis sous agitation manuelle (3 fois) pendant un minimum d'une heure. Exemple 3 Tests d'adhésion entre verre et 15 aluminium Les formulations hot melt décrites dans l'exemple 2 ont été évaluées pour l'adhésion entre verre et aluminium. Des films ont été préparés avec les compositions décrites précédemment par enduction à 170°C, avec une vitesse de l'applicateur automatique (� applicateur automatique de film � de marque BRAIVE instrument) fixée à 6 cm/s. Les films sont refroidis à l'air ambiant. Un couchage sur feuille aluminium de 100 microns est ensuite effectué. La surface est de 225 cm2 (15x15 cm2), le grammage final est de 35-38 g/m2, soit 0,85g pour une surface de 225 cm2. Des bandes de 25 mm de large sont ensuite découpées à l'aide d'une découpeuse à bande. Les formulations HMA comprenant un polymère à motifs à base de MEIO présentent un aspect "gel" qui lors de l'enduction favorise le dépôt, il y a moins de fils de matière que dans les formulations utilisant les polymères 20 25 30 21 sans MEIO. Ce point représente un premier avantage commun aux polymères objets de l'invention. Un collage sur plaques de verre de 3 mm d'épaisseur est ensuite réalisé par pressage à 150°C sous 800 dN pendant 4 minutes. Les produits sont ensuite refroidis en étant placés sous une plaque d'inox surmontée d'un poids de 5kg, le tout à l'air ambiant. L'épaisseur finale du joint de colle est d'environ 30 microns. Des tests de pelage sont ensuite réalisés à 90°C à l'aide d'un appareil de traction de marque Zwick. On observe que toutes les formulations comprenant un polymère conforme à l'invention, en l'occurrence, des polymères comprenant des motifs MEIO présentent une force de pelage comparable et supérieure à celle obtenue pour le copolymère de référence, sans MEIO. Ce résultat est illustré dans le tableau 3 suivant. Tableau 3 Formulations hot Adhésion (test Ecart type melt comprenant les de pelage à polymères suivants 90°C) en N/25mmm T08 /E-VA/46 4.5 0.4 T08 /E-VA-MAM-MEIO/3 6.8 0.4 (0,5% MEIO) T08 /E-VA-MAM-MEIO/2 6.5 0.6 (1.3% MEIO) T08 /E-VA-MAM-MEIO/1 6.9 1.2 (4% MEIO) T08 /E-VA-AE2H-MEIO/1 6.8 1 (4% MEIO) Nous observons également une rupture adhésive côté aluminium pour les produits sans MEIO, alors que pour les20 22 produits comprenant des polymères avec des motifs MEIO nous observons une rupture cohésive, preuve du meilleur collage apporté par les polymères à motifs à base de MEIO. Les polymères à motifs à base de MEIO présentent également un meilleur mouillage du verre malgré une viscosité plus élevée. Le produit avec MAM et sans MEIO présente une force de pelage(non représentée) encore plus faible que l'E-VA/46 (polymère de référence). Exemple 4 : Formulations hot melt comprenant les copolymères de l'invention comme additifs, et tests d'adhésion entre verre et aluminium. Des formulations sont préparées de la même manière que celles de l'exemple 2, à la différence que les copolymères comprenant des motifs à base de MEIO ne sont plus utilisés comme seul copolymère, mais comme additif d'un polymère de référence (E-VA/46). Le tableau 4 ci-dessous présente les rapports entre E-VA/46 et copolymère de l'invention utilisés dans les formulations (le taux global en copolymère est le même que celui de l'exemple 2). Des tests d'adhésion réalisés suivant la procédure décrite dans l'exemple 2 sont effectués. Les résultats 25 figurent dans le même tableau 4. Tableau 4 Composant 1 % Composant 2 % Adhésion (test de pelage à 90°C) en N/25mmm T08 /E-VA/46 100 4.5 T08 /E-VA-MAM- 100 6.8 MEIO/3 T08 /E-VA/46 75 T08 /E-VA-MAM-MEIO/2 25 8.6 (1.3% MEIO) T08 /E-VA/46 75 T08 /E-VA-MAM-MEIO/3 25 5.8 (0.5% MEIO) T08 /E-VA/46 75 T08 /E-VA-AE2H-MEIO/1 25 6 (4% MEIO) Nous observons que même en additif, les copolymères de l'invention améliorent l'adhésion, y compris pour de très faibles teneurs globales en MEIO dans les formulations. Exemple 5 : étude du temps de collage Le temps de collage est défini comme la différence entre le temps ouvert TO et le temps de prise TP, plus ce 15 temps est élevé, plus la souplesse en application industrielle est grande. Pour mesurer ces temps, les techniques suivantes sont utilisées . Pour la mesure du temps de prise, le temps ouvert 20 est fixé à 0.6 s: la mesure est validée lorsqu'on obtient 90% de défibrage pour au moins 3 cartons sur 5 (Ce test est réalisé sur 5 éprouvettes). 10 Pour la mesure du temps ouvert, nous fixons le temps fermé à 10s et le temps ouvert correspond au temps maximum auquel nous observons encore 90% de défibrage pour au moins 3 essais sur 5. Ces mesures sont réalisées sur un appareil de marque OLINGER. Les temps mesurés pour les formulations de 10 l'exemple 4, et pour une formulation de l'exemple 2 sont présentés dans le tableau 5 ci-dessous. Nous pouvons constater que l'utilisation du copolymère de l'invention, que ce soit comme seul copolymère, ou comme additif du polymère de référence, permet d'augmenter 15 significativement le temps de collage. Tableau 5 Composant % Composant 2 % Temps Temps de 1 ouvert prise (s ) (s) E-VA/46 100 14 9 T08 /E-VA- 100 16 4 MAM-MEIO/3 T08 /E- 75 T08 /E-VA-MAM- 25 15 4 VA/46 MEIO/2 (1.3% MEIO) T08 /E- 75 T08 /E-VA-MAM- 25 15 4 VA/46 MEIO/3 (0.5% MEIO) T08 /E- 75 T08 /E-VA-AE2H- 25 15 5 VA/46 MEIO/1 (4% MEIO) 20 Exemple 6 : Tests d'élongation à la rupture d'un copolymère de l'invention Un test de fluage est effectué dans une DMA Q800 de TA Instruments à 60°C en imposant une contrainte en tension de 0,01 MPa. L'E-VA/46, l'E-VA-MAM/l et l'E-VA-MAM-MEIO/1 dont les synthèses sont décrites dans l'exemple 1 sont étudiés selon cette méthode. Les résultats sont présentés dans le tableau 6. Nous constatons que le polymère porteur de groupes associatifs (E-VA-MAM-MEIO/1) peut subir des déformations plus importantes sans rompre. Le produit avec MEIO flue aussi moins vite que celui identique sans MEIO (E-VA- MAM / 1) . Tableau 6 Les dimensions de l'éprouvette testées sont : 10x4x3,5 mm Elongation à rupture % Temps (mn) T08 /E-VA-MAM/1 10 20 T08 /E-VA-MAM-MEIO/1 >17 (pas de rupture 190 avant la fin du test) T08 /E-VA/46 6 2020 Revendications1. polymère comportant des motifs issus de l'éthylène et d'un monomère porteur de groupes associatifs, ledit monomère porteur de groupes associatifs comprenant : (i) un groupe réactif capable de polymériser qui comprend une fonction éthylènique, de préférence choisi parmi un groupe (meth)acrylate ou (meth)acrylamide N mono- substitué ou N,N di-substitué, un groupe vinyle, allyle ou styrile ; et (ii) un groupe associatif comprenant un hétérocycle azoté. 2. Polymère selon la revendication 1, caractérisé en ce que ledit monomère porteur de groupes associatifs répond à la formule (1) : A (1) où . R- désigne un groupe de formule T-(G)n- dans lequel T est un groupe réactif capable de polymériser qui comprend une fonction éthylènique, de préférence choisi 25 parmi un groupe (meth)acrylate ou (meth)acrylamide N mono-substitué ou N,N di-substitué, un groupe vinyle, allyle ou styrile ; n vaut 0 ou 1 et G est une chaîne alkylène linéaire ou ramifiée en C1-C24, de préférence C1-C10 éventuellement interrompue par un ou plusieurs 30 atomes d'azote, plus préférentiellement une chaîne alkylène linéaire en C1-C6 ;20 27 R' désigne un atome d'hydrogène, A désigne un atome d'oxygène ou de soufre, de préférence un atome d'oxygène. 3. Polymère selon la revendication 1 ou 2, caractérisé en ce que le groupe associatif est choisi parmi un groupe imidazolidinyle, triazolyle, triazinyle, bis-uréyle, uréido-pyrimidyle, de préférence, imidazolidinyle. 4. Polymère selon l'une quelconque des revendications 1 à 3, caractérisé en ce que les monomères associatifs sont choisis parmi le methacrylate d'éthylimidazolidone et le methacrylamide d'éthylimidazolidone. 5. Polymère selon l'une quelconque des revendications 1 à 4, caractérisé en ce qu'il comprend en outre des monomères acide carboxylique insaturé ou dérivés d'acide carboxylique insaturé. 6. Polymère selon l'une quelconque des revendications 1 à 5, caractérisé en ce qu'il comprend en outre des monomères ester vinylique. 7. Polymère selon l'une quelconque des revendications 1 à 6, caractérisé en ce qu'il comprend en outre des monomères anhydride maléique et/ou époxyde insaturé. 8. Colle ou adhésif thermofusible comprenant un polymère selon l'une quelconque des revendications 1 à 7, et au moins une résine tackifiante. 28 9. adhésif selon la revendication 8 comprenant en outre un additif choisi parmi un plastifiant, une charge, un stabilisant et leurs mélanges. 10. Procédé de préparation de polymères tels que définis dans les revendications 1 à 7, par copolymérisation radicalaire haute pression effectuée en introduisant de l'éthylène, un monomère porteur de groupes associatifs, et un initiateur de polymérisation dans un réacteur tubulaire à une pression comprise entre 1000 et 3000 bars, à une température comprise entre 80 et 325°C, la quantité de monomères porteurs de groupes associatifs introduits allant jusqu'à 20% en masse par rapport à la masse totale du mélange d'éthylène, et de monomère porteur de groupes associatifs introduits. 11. Utilisation d'un polymère selon l'une quelconque des revendications 1 à 7 pour la fabrication d'un adhésif.